(57)【特許請求の範囲】
【請求項１】
厚みが２５〜１００μｍのポリエステル系基材フィルムの上に少なくとも印刷層及び保護コート層を設けてなり、前記基材の印刷層を設けた面とは反対の面に接着剤層を介して厚みが１０〜１００μｍのポリエステル系防湿フィルムを設けてなる複層化粧フィルムにおいて、
前記接着剤層に用いる接着剤の樹脂特性が２５℃条件下での伸び率が４００〜８００％であり、かつ最大点応力が５〜２０ＭＰａであることを特徴とする複層化粧シート。
【請求項２】
２５〜１００μｍのポリエステル系基材フィルムの上に印刷層を設け、その上に接着剤層を介して厚みが１０〜１００μｍのポリエステル系透明フィルムを設けてなる複層化粧フィルムにおいて、
前記接着剤層に用いる接着剤の樹脂特性が２５℃条件下での伸び率が４００〜８００％であり、かつ最大点応力が５〜２０ＭＰａであることを特徴とする複層化粧シート。
【請求項３】
前記接着剤はポリエステルポリオール樹脂又はアクリルポリオール樹脂とイソシア硬化剤の反応によるウレタン樹脂からなることを特徴とする請求項１または２のいずれか記載の複層化粧シート。
【請求項４】
前記接着剤層の厚みが３〜１０ｇ／ｍ２であることを特徴とする請求項１〜３のいずれか記載の複層化粧シート。
【請求項５】
前記ポリエステル系基材フィルムは２軸延伸ポリエチレンテレフタレート系フィルム又は結晶化度が７０％以上のポリブチレンテレフタレートフィルムであることを特徴とする請求項１〜４のいずれか記載の複層化粧シート。
【発明の詳細な説明】
【技術分野】
【０００１】
本発明の複層化粧シートは、少なくとも表面側から視認可能な印刷層と２層以上のポリエステル系フィルムとを積層してなる化粧シートであり、前記２層以上のポリエステル系フィルムのあいだに接着剤層を設けて層間強度を向上させ、かつ各種加工適性を有する複層化粧シートに関する。
【背景技術】
【０００２】
２層以上のポリエステル系フィルムを接着剤にて貼り合わせる複層化粧シートにおいて、接着剤選定の指標としてはポリエステル系フィルム間のラミネート強度及びクリープ特性のみが判断材料であった。その結果、これまでの接着剤の特性としては相対的に硬い樹脂特性がある接着剤を選定する傾向が多く、仕様決定後の量産段階で複層化粧シートの次工程での平板とのラミネート時、切削時及び穴空け時等の加工の際に複層化粧シートが剥がれたり欠けたりしてしまう事例があった。
【先行技術文献】
【特許文献】
【０００３】
【特許文献１】特表２０１０−５４０７４４
【発明の概要】
【発明が解決しようとする課題】
【０００４】
本発明はこの課題を解決したようなものであり、すなわちその課題とするところは、２層フィルム間のラミネート強度、クリープ特性のみによる接着剤選定でなく、次工程でのラミネート時、切削時、穴空け加工を検証し、これまでのラミネート強度及びクリープ性に加えて次工程での検証結果と接着剤の樹脂特性との相関関係から接着剤を選定する事により最適な複層化粧シートの設計を可能とする複層化粧シートを提供することにある。
【課題を解決するための手段】
【０００５】
本発明はこの課題を解決するためになされたものであり、すなわちその請求項１記載の発明は、厚みが２５〜１００μｍのポリエステル系基材フィルムの上に少なくとも印刷層
及び保護コート層を設けてなり、前記基材の印刷層を設けた面とは反対の面に接着剤層を介して厚みが１０〜１００μｍのポリエステル系防湿フィルムを設けてなる複層化粧フィルムにおいて、
前記接着剤層に用いる接着剤の樹脂特性が２５℃条件下での伸び率が４００〜８００％であり、かつ最大点応力が５〜２０ＭＰａであることを特徴とする複層化粧シートである。
【０００６】
またその請求項２記載の発明は、２５〜１００μｍのポリエステル系基材フィルムの上に印刷層を設け、その上に接着剤層を介して厚みが１０〜１００μｍのポリエステル系透明フィルムを設けてなる複層化粧フィルムにおいて、
前記接着剤層に用いる接着剤の樹脂特性が２５℃条件下での伸び率が４００〜８００％であり、かつ最大点応力が５〜２０ＭＰａであることを特徴とする複層化粧シートである。
【０００７】
またその請求項３記載の発明は、前記接着剤はポリエステルポリオール樹脂又はアクリルポリオール樹脂とイソシア硬化剤の反応によるウレタン樹脂からなることを特徴とする請求項１または２のいずれか記載の複層化粧シートである。
【０００８】
またその請求項４記載の発明は、前記接着剤層の厚みが３〜１０ｇ／ｍ２であることを特徴とする請求項１〜３のいずれか記載の複層化粧シートである。
【０００９】
またその請求項５記載の発明は、前記ポリエステル系基材フィルムは２軸延伸ポリエチレンテレフタレート系フィルム又は結晶化度が７０％以上のポリブチレンテレフタレートフィルムであることを特徴とする請求項１〜４のいずれか記載の複層化粧シートである。
【発明の効果】
【００１０】
本発明はその請求項１記載の発明により、ポリエステル系基材フィルムと裏面側のポリエステル系防湿フィルムとの間の接着剤層における接着剤の樹脂特性である伸び率と最大点応力を限定することで、複層フィルムのラミネート強度及び耐熱クリープが充分な性能が付与され又、合板、ＭＤＦ、パーティクルボード等の平板へのラミネート時、切削時、穴明け時に複層フィルム間が剥がれたり欠けたりしてしまう不具合がないという作用効果を奏するものとなる。
【００１１】
またその請求項２記載の発明により、ポリエステル系基材フィルムと表面側のポリエステル系透明フィルムとの間の接着剤層における接着剤の樹脂特性である伸び率と最大点応力を限定することで、複層フィルムのラミネート強度及び耐熱クリープが充分な性能が付与され又、合板、ＭＤＦ、パーティクルボード等の平板へのラミネート時、切削時、穴明け時に複層フィルム間が剥がれたり欠けたりしてしまう不具合がないという作用効果を奏するものとなる。
【００１２】
またその請求項３記載の発明により、前記接着剤をポリエステルポリオール樹脂又はアクリルポリオール樹脂とイソシア硬化剤の反応によるウレタン樹脂からなるものに限定することで、前記伸び率と最大点応力の限定範囲となる樹脂を容易に得られ、かつ層間接着性も好適なものとして得られる。
【００１３】
またその請求項４記載の発明により、前記接着剤層の厚みを限定することで、複層複合化粧シート全体の厚みをラミネート時、切削時、穴明け時の加工的性がより優れたものとして得られる。
【００１４】
またその請求項５記載の発明により、前記ポリエステル系基材を限定することはその他のオレフィン系基材含めた基材の硬さの違いから接着剤の樹脂特性も異なってくる。で、複層化粧シート全体の強度、耐熱性をより好適なものとすることが可能となる。
【図面の簡単な説明】
【００１５】
【図１】本発明の複層化粧シートの一実施例の断面の構造を示す説明図である。
【図２】本発明の複層化粧シートの他の実施例の断面の構造を示す説明図である。
【発明を実施するための形態】
【００１６】
以下、本発明を図面に基づき詳細に説明する図１に本発明の複層化粧シートの一実施例の断面の構造を示す。ポリエステル系基材フィルム１の表面側に印刷層２、保護コート層３を設けてなり、裏面側に接着剤層４を介してポリエステル系防湿フィルム５を設けてなる。図２に本発明の複層化粧シートの他の実施例の断面の構造を示す。ポリエステル系基材フィルム１の表面側に印刷層２、接着剤層４を介してポリエステル系透明フィルム６を設けてなる。
【００１７】
本発明におけるポリエステル系基材フィルム１としては、厚みが２５〜１００μｍのポリエステル系樹脂であって、後述する印刷層を設けるのに適したものであればよく、特に限定されるものではない。本発明で好ましく用いられるポリエステル系樹脂としては、ポリエチレンテレフタレート、ポリエチレンナフタレート、ポリプロピレンテレフタレート、ポリブチレンテレフタレートおよびポリプロピレンナフタレートなどが挙げられ、これらの２種以上が混合されたものであってもよいが、２軸延伸ポリエチレンテレフタレート系フィルム又は結晶化度が７０％以上のポリブチレンテレフタレートフィルムであると、複層化粧シート全体の強度、耐熱性をより好適なものとすることが可能となるので好ましい。
【００１８】
また、ポリエステル系基材フィルム１は着色したものが好ましい。そして、着色されるためには、顔料及び／又は染料が配合されていることが必要である。顔料としては、無機顔料と有機顔料とに分類することができ、無機顔料としては、酸化チタン白、亜鉛華、鉛白、カーボンブラック、弁柄、朱、黄鉛、群青、コバルト青、コバルト紫、ジンククロメートなどが挙げられる。有機顔料としては、フタロシアニン系、ジオキサジン系、アントラキノン系などの顔料が挙げられ、代表的なものとして、キナクリドン、ウォッチアングレッド、ジオキサジンバイオレット等が挙げられる。また染料としては、天然染料と合成染料に分類することができ、天然染料としては、インジゴ（藍）等が代表される。合成染料としては、アゾ染料、インジゴイド染料、硫化染料、ニトロ染料、ニトロソ染料等が挙げられる。これらの顔料及び染料は、１種又は２種以上併用して使用することができ、耐光性に優れ、ポリエステル系基材フィルムに隠蔽性を持たすようにするためには、無機顔料が最適である。
【００１９】
また、ポリエステル系基材フィルム１中には本発明の効果を阻害しない範囲内で各種の添加剤や樹脂組成物、架橋剤などを含有しても良い。例えば酸化防止剤、耐熱安定剤、紫外線吸収剤、有機、無機の粒子（例えば例えばシリカ、コロイダルシリカ、アルミナ、アルミナゾル、カオリン、タルク、マイカ、炭酸カルシウム、硫酸バリウム、カーボンブラック、ゼオライト、酸化チタン、金属微粉末など）、顔料、染料、帯電防止剤、核剤、アクリル樹脂、ポリエステル樹脂、ウレタン樹脂、ポリオレフィン樹脂、ポリカーボネート樹脂、アルキッド樹脂、エポキシ樹脂、尿素樹脂、フェノール樹脂、シリコーン樹脂、ゴム系樹脂、ワックス組成物、メラミン系架橋剤、オキサゾリン系架橋剤、メチロール化、アルキロール化された尿素系架橋剤、アクリルアミド、ポリアミド、エポキシ樹脂、イソシアネート化合物、アジリジン化合物、各種シランカップリング剤、各種チタネート系カップリング剤などを挙げることができる。
【００２０】
本発明における印刷層２としては、複層化粧シートに装飾性を与えるものであり、種々の模様をインキと印刷機を使用して印刷することにより形成される。模様としては、木目模様、大理石模様（例えばトラバーチン大理石模様）等の岩石の表面を模した石目模様、布目や布状の模様を模した布地模様、タイル貼模様、煉瓦積模様等があり、これらを複合した寄木、パッチワーク等の模様もある。これらの模様は通常の黄色、赤色、青色、及び黒色のプロセスカラーによる多色印刷によって形成される他、模様を構成する個々の色の版を用意して行う特色による多色印刷等によっても形成される。
【００２１】
印刷層２に用いるインキとしては、バインダーに顔料、染料などの着色剤、体質顔料、溶剤、安定剤、可塑剤、触媒、硬化剤などを適宜混合したものが使用される。該バインダーとしては特に制限はなく、例えば、ポリウレタン系樹脂、塩化ビニル／酢酸ビニル系共重合体樹脂、塩化ビニル／酢酸ビニル／アクリル系共重合体樹脂、塩素化ポリプロピレン系樹脂、アクリル系樹脂、ポリエステル系樹脂、ポリアミド系樹脂、ブチラール系樹脂、ポリスチレン系樹脂、ニトロセルロース系樹脂、酢酸セルロース系樹脂などの中から任意のものが、１種単独で又は２種以上を混合して用いられる。上述の樹脂のなかでも、熱可塑性ポリエステル系ウレタン樹脂が特に好ましい。
【００２２】
インキの着色剤としては、カーボンブラック（墨）、鉄黒、チタン白、アンチモン白、黄鉛、チタン黄、弁柄、カドミウム赤、群青、コバルトブルー等の無機顔料、キナクリドンレッド、イソインドリノンイエロー、フタロシアニンブルー等の有機顔料又は染料、アルミニウム、真鍮等の鱗片状箔片からなる金属顔料、二酸化チタン被覆雲母、塩基性炭酸鉛等の鱗片状箔片からなる真珠光沢（パール）顔料等が用いられる。
【００２３】
本発明における保護コート層３としては、印刷層２の上に設けて化粧シートに各種表面耐性が得られるものであれば特に限定しないが、例えばアクリル系樹脂、ポリエステル系樹脂、ポリウレタン系樹脂、メラミン系樹脂等を用いることができる。
【００２４】
本発明における接着剤層４としては、接着剤の樹脂特性が２５℃条件下での伸び率が４００〜８００％であり、かつ最大点応力が５〜２０ＭＰａであるものを用いる。これにより複層フィルムのラミネート強度及び耐熱クリープが充分な性能が付与され又、合板、ＭＤＦ、パーティクルボード等の平板へのラミネート時、切削時、穴明け時に複層フィルム間が剥がれたり欠けたりしてしまう不具合がないという作用効果を奏するものとなる。この接着剤としては、ポリエステルポリオール樹脂又はアクリルポリオール樹脂とイソシア硬化剤の反応によるウレタン樹脂などが好適に用いられる。また、接着剤層の厚みが３〜１０ｇ／ｍ２が好適である。
【００２５】
本発明におけるポリエステル系防湿フィルム５としては、前記ポリエステル系基材フィルム１の印刷層２を設けた表面側とは反対の側に前記接着剤層４を介して設けるものであって、厚みが１０〜１００μｍのものを用いる。防湿性を得るために表面あるいは裏面に金属あるいは無機酸化物の蒸着層、薄膜層を適宜設けてなるものが用いられる。具体的には前記ポリエステル系基材フィルム１と同様のポリエチレンテレフタレート、ポリエチレンナフタレート、ポリプロピレンテレフタレート、ポリブチレンテレフタレートおよびポリプロピレンナフタレートなどが挙げられ、これらの２種以上が混合されたものなどに蒸着層が設けられる。蒸着層としては、アルミニウムに代表される金属薄膜からなる無機物の蒸着層、酸化珪素、酸化マグネシウム、酸化アルミニウムに代表される無機酸化物薄膜からなる無機酸化物蒸着層が挙げられる。蒸着層は、真空蒸着法、プラズマ活性化化学反応蒸着法等の周知の蒸着法で、形成される。より好ましくは、蒸着層が透明である無機酸化物蒸着層が挙げられる。
【００２６】
本発明におけるポリエステル系透明フィルム６としては、前記ポリエステル系基材フィルム１の印刷層２を設けた表面側に前記接着剤層４を介して設けるものであって、厚みが１０〜１００μｍのものを用いる。表面から印刷層２が視認可能であって、意匠性を有するものであれば、着色半透明であっても良い。また、表面の各種耐性が得られるものであれば更に表面に適宜透明保護層を設けても良い。また、表面に凹凸エンボス模様を設けても良いし、凹部にインキを充填しさらに表面に透明樹脂層を設けたものであっても良い。用いる樹脂としては具体的には前記ポリエステル系基材フィルム１と同様のポリエチレンテレフタレート、ポリエチレンナフタレート、ポリプロピレンテレフタレート、ポリブチレンテレフタレートおよびポリプロピレンナフタレートなどが挙げられ、これらの２種以上が混合されたものが使用可能である。
【実施例１】
【００２７】
ポリエステル系基材フィルム１として厚さ７５μｍの２軸延伸ポリエステル系フィルム（三菱樹脂（株）製「ダイアホイルＷ−１００」）を用い、この上に印刷層２として木目調の絵柄をウレタン樹脂系インキ（東洋インキ工業（株）製「ラミスター」）にて印刷により設けた。さらにこの印刷層２の上に、保護コート層３としてウレタン系樹脂（ＤＩＣ（株）製「Ｗ」）にてコーティングにより設けた。
その後に、ポリエステル系基材フィルム１の印刷層２を設けた面とは反対側に接着剤層４として（東洋モートン（株）製「ＴＭＸ」）を厚み５μｍにて設け、ポリエステル系防湿フィルム５として厚み１２μｍの（凸版印刷（株）製「ＧＬフィルム」）を貼り合わせて複層化粧シートを作成した。
【００２８】
前記接着剤層４に用いた接着剤の特性は特性が２５℃条件下での伸び率が５００％であり、かつ最大点応力が８ＭＰａであった。このように作成した複層化粧シートは複層フィルムのラミネート強度及び耐熱クリープが充分な性能が付与され、又、合板、ＭＤＦ、パーティクルボード等の平板へのラミネート時、切削時、穴明け時に複層フィルム間が剥がれたり欠けたりしてしまう不具合がない性能であった。
【実施例２】
【００２９】
ポリエステル系基材フィルム１として厚み７５μｍの高結晶化ポリエステル系フィルム（大倉工業（株）製「ＰＢＴ」）を用い、この上に印刷層２として木目調の絵柄をウレタン樹脂系インキ（東洋インキ工業（株）製「ラミスター」）にて印刷により設けた。
さらにこの印刷層２の上に接着剤層４として（東洋モートン（株）製「ＴＭＸ」）を厚み５μｍにて設け、これを介してポリエステル系透明フィルム６として厚み５０μｍの透明２軸延伸ＰＥＴフィルム（三菱樹脂（株）製「ダイアホイル」）を貼り合わせた。
【００３０】
前記接着剤層４に用いた接着剤の特性は特性が２５℃条件下での伸び率が７００％であり、かつ最大点応力が１０ＭＰａであった。このように作成した複層化粧シートは複層フィルムのラミネート強度及び耐熱クリープが充分な性能が付与され、又、合板、ＭＤＦ、パーティクルボード等の平板へのラミネート時、切削時、穴明け時に複層フィルム間が
剥がれたり欠けたりしてしまう不具合がない性能であった。
【００３１】
＜比較例１＞
接着剤の特性が２５℃条件下での伸び率が３００％あり、かつ最大点応力が２０ＭＰａのものを用いた以外は実施例１と同様にして複層化粧シートを作成した。
このように作成した複層化粧シートは合板、ＭＤＦ、パーティクルボード等の平板へのラミネート後の切削時に２層フィルム間が一部、欠けたりしてしまった。
【００３２】
＜比較例２＞
接着剤の特性が２５℃条件下での伸び率が４８０％であり、かつ最大点応力が３０ＭＰａのものを用いた以外は実施例１と同様にして複層化粧シートを作成した。
このように作成した複層化粧シートは合板、ＭＤＦ、パーティクルボード等の平板へのラミネート後の切削時に２層フィルム間が一部、欠けたりしてしまった。
【００３３】
＜比較例３＞
接着剤の特性が２５℃条件下での伸び率が１０００％あり、かつ最大点応力が５ＭＰａの範囲のものを用いた以外は実施例２と同様にして複層化粧シートを作成した。
このように作成した複層化粧シートは２層フィルム間の１８０度ラミネート強度が１．５Ｋｇ／ｉｎｃｈ程度と低く、実用上の強度となる２．０ｋｇ／ｉｎｃｈ以下であった為、基本強度に問題があった。又、耐熱クリープ試験の６０℃条件下で５００ｇ重りを吊り下げた際の１ｉｎｃｈ巾での剥離距離が１４ｍｍであり実用上の剥離長さとして問題であった。
【００３４】
＜比較例４＞
接着剤の特性が２５℃条件下での伸び率が４８０％であり、かつ応力が３０ＭＰａの範囲のものを用いた以外は実施例２と同様にして複層化粧シートを作成した。
このように作成した複層化粧シートは合板、ＭＤＦ、パーティクルボード等の平板へのラミネート後の切削時に２層フィルム間が一部、欠けたりしてしまった。
【００３５】
＜性能評価：ラミネート強度＞
木質基材に複合化粧シートを接着剤により貼り合せた後、複合化粧シートを１インチ幅で長さ方向に木質基材と複合化粧シートを１８０度剥離角度の状態で剥離強度を測定した。
【００３６】
＜性能評価：耐熱クリープ＞
木質基材に複合化粧シートを接着剤により貼り合せた後に、複合化粧シートを１インチ幅で長さ方向に剥離した後に複合化粧シート末端に５００Ｇの重りを吊り下げた状態で６０℃オーブンに木質基材と複合化粧シートが９０度の剥離角度になるように放置し、６０℃オーブン条件下に１時間放置した後の木質基材と複合化粧シートの剥離長さを測定した。
【００３７】
＜性能評価：切削性＞
木質基材に複合化粧シートを接着剤により貼り合せた後にパネルソーやランニングソーにより化粧板をカットした際のカット面の状態がフィルム、木質基材の欠け、バリ等がなく切削できたかどうかを○×で評価した。
【００３８】
＜性能評価：穴開け性＞
木質基材に複合化粧シートを接着剤により貼り合せた後にＮＣルーター等により化粧板に穴開け加工した際の加工面の状態がフィルム、木質基材の欠け、バリ等がなく加工できたかどうかを○×で評価した。
【００３９】
＜性能評価：塗膜伸び率（％）＞
サンプルサイズの幅１０ｍｍ×長さ４０ｍｍ×厚さ０．１５ｍｍを基準とし、測定時の温度は２５℃で測定速度は１００ｍｍ／ｍｉｎ、破断時の状態（塗膜が伸びきった時点（破断））での伸び率を測定した。
【００４０】
＜性能評価：最大点応力＞
サンプルサイズと測定条件は伸び率測定時と同条件にて、引っ張り試験にて最大点応力を塗膜の断面積（ｍｍ２）で割った値で算出した。以上の結果を表１に示す。
【００４１】
【表１】
0005998628.tif 000002
【産業上の利用可能性】
【００４２】
本発明の複層化粧シートは特に建物屋内にて木質平板に貼り合わせて各種加工を施すことが可能な化粧シートとして利用可能である。
【符号の説明】
【００４３】
１…ポリエステル系基材
２…印刷層
３…保護コート層
４…接着剤層
５…ポリエステル系防湿フィルム
６…ポリエステル系透明フィルム
【図１】
0005998628.tif 000003
【図２】
0005998628.tif 000004